(57)【要約】【課題】リサイクル可能であるとともに、強度、柔軟性、耐溶剤性、耐ガス透過性、及びシール性に優れたシール材を製造することができるシール材用熱可塑性エラストマー組成物を提供する。【解決手段】（Ａ）エチレン・α−オレフィン系共重合ゴム、及びイソブチレン−イソプレン共重合ゴムからなる群より選択される少なくとも一種のゴム成分と、（Ｂ）α−オレフィン系結晶性熱可塑性樹脂、α−オレフィン系非晶質熱可塑性樹脂、及び環状オレフィン系熱可塑性樹脂からなる群より選択される少なくとも一種の熱可塑性樹脂成分と、（Ｃ）無機化合物と、を含み、（Ａ）ゴム成分と（Ｂ）熱可塑性樹脂成分の合計１００質量％に対する、（Ａ）ゴム成分の含有割合が、１０〜９０質量％である原料組成物を、（Ｄ）架橋剤の存在下に動的に熱処理してなる、可塑剤及び軟化剤を実質的に含有しないシール材用熱可塑性エラストマー組成物である。【選択図】なし【特許請求の範囲】
【請求項１】
（Ａ）エチレン・α−オレフィン系共重合ゴム、及びイソブチレン−イソプレン共重合ゴムからなる群より選択される少なくとも一種のゴム成分と、
（Ｂ）α−オレフィン系結晶性熱可塑性樹脂、α−オレフィン系非晶質熱可塑性樹脂、及び環状オレフィン系熱可塑性樹脂からなる群より選択される少なくとも一種の熱可塑性樹脂成分と、
（Ｃ）無機化合物と、を含み、
前記（Ａ）ゴム成分と前記（Ｂ）熱可塑性樹脂成分の合計１００質量％に対する、前記（Ａ）ゴム成分の含有割合が、１０〜９０質量％である原料組成物を、
（Ｄ）架橋剤の存在下に動的に熱処理してなる、可塑剤及び軟化剤を実質的に含有しないシール材用熱可塑性エラストマー組成物。
【請求項２】
前記（Ｃ）無機化合物が、モンモリロナイト、マイカ、タルク、クレー、カオリン、及び黒鉛からなる群より選択される少なくとも一種である請求項１に記載のシール材用熱可塑性エラストマー組成物。
【請求項３】
前記（Ａ）ゴム成分と前記（Ｂ）熱可塑性樹脂成分の合計１００質量部に対して、
（Ｅ）１〜３０質量部の水添ジエン系重合体、を更に含有する請求項１又は２に記載のシール材用熱可塑性エラストマー組成物。
【請求項４】
前記（Ｄ）架橋剤が、有機過酸化物及び／又はフェノール系架橋剤である請求項１〜３のいずれか一項に記載のシール材用熱可塑性エラストマー組成物。
【請求項５】
請求項１〜４のいずれか一項に記載のシール材用熱可塑性エラストマー組成物を成形してなる成形部材。
【請求項６】
前記シール材用熱可塑性エラストマー組成物を射出成形してなる請求項５に記載の成形部材。
【請求項７】
シール材、又はチューブ材である請求項５又は６に記載の成形部材。
【請求項８】
コンデンサ用、バッテリー用、トナーケース用、インクカートリッジを含むインクジェットプリンター用、フラットパネルディスプレイ用、又は筐体用である請求項５〜７のいずれか一項に記載の成形部材。
【請求項９】
シール部を有する容器であって、
前記シール部が、請求項１〜４のいずれか一項に記載のシール材用熱可塑性エラストマー組成物からなるシール材が配設されることにより構成された容器。
【請求項１０】
コンデンサ素子と、前記コンデンサ素子を収容する、少なくとも一つの開口部を有する外装ケースと、前記開口部を封止する請求項１〜４のいずれか一項に記載のシール材用熱可塑性エラストマー組成物からなるシール材を備えたコンデンサ。
【発明の詳細な説明】
【技術分野】
【０００１】
本発明は、シール材用熱可塑性エラストマー組成物、成形部材、及びコンデンサに関する。
【背景技術】
【０００２】
種々の電気・機械部品において、少なくともその一部を区画するための部材として各種のシール材が用いられている。一例を挙げると、電解コンデンサ（以下、単に「コンデンサ」という）においては、その一端に開口部を有する金属材料等からなる外装ケース内に、電解液を含浸したコンデンサ素子が収容されるが、その開口部を封止するためにシール材が用いられている。このようなシール材の特性は、電解液の蒸発拡散に伴うコンデンサの性能劣化に関して多大な影響を及ぼすことが知られている。従って、電解液の種類と、それに適応する物性を有するシール材を選択することは、非常に重要である。
【０００３】
このようなシール材を構成する材料としては、従来、ブチルゴムを主成分とするゴム材料が多用されてきた（例えば、特許文献１，２参照）。しかしながら、ブチルゴムを主成分とするゴム材料を用いたシール材は、耐溶剤性が十分とはいえない場合があった。このようなブチルゴムの特性を改良すべく、アルキルフェノールホルマリン樹脂を架橋剤として使用してブチルゴムを架橋した樹脂架橋ブチルゴムをコンデンサ用のシール材として用いることが開示されている（例えば、特許文献３参照）。
【０００４】
また、耐溶剤性等の向上を目的として、飽和炭化水素系重合体を特定の硬化剤で硬化させた樹脂材料を用いて、コンデンサのシール材を構成する試みがなされている（例えば、特許文献４参照）。しかしながら、樹脂材料を主体とする材料で構成されたコンデンサ用のシール材は、ゴム材料からなるシール材に比べて、柔軟性やシール性が良好であるとはいえなかった。
【０００５】
一方、ポリオレフィン系の熱可塑性樹脂と、架橋されたブチルゴムを含有する熱可塑性エラストマー組成物、及びそれを用いたコンデンサ用部品（シール材）（例えば、特許文献５参照）、インクジェットプリンター用インクチューブ（チューブ材）（例えば、特許文献６参照）が開示されている。しかしながら、特許文献５で開示された熱可塑性エラストマー組成物からなるシール材であっても、強度、柔軟性、耐溶剤性、耐ガス透過性、及びシール性等の諸特性は、必ずしも満足できるものではなかった。なお、近年の環境保護の観点から、各種の電気・機械部品を構成する材料についても、リサイクル可能であることの重要性が高まりつつある。シール材の構成材料についても例外ではなく、リサイクル可能であることが要求されるが、シール材としての好適な特性を発揮しつつ、同時にリサイクル可能な材料は、これまで見出されていないのが現状であった。
【０００６】
また、特許文献６で開示された熱可塑性エラストマー組成物からなるチューブ材であっても、柔軟性、非汚染性（オイルブリード）等の諸特性は、必ずしも満足できるものではなかった。
【特許文献１】特開昭５５−１５８６２１号公報
【特許文献２】特開平１−１１４０３０号公報
【特許文献３】特許第３６８２７８６号公報
【特許文献４】特開２００４−１６５２５９号公報
【特許文献５】特開２００１−３１６４８３号公報
【特許文献６】特開２００４−１４２３６４号公報
【発明の開示】
【発明が解決しようとする課題】
【０００７】
本発明は、このような従来技術の有する問題点に鑑みてなされたものであり、その課題とするところは、リサイクル可能であるとともに、強度、柔軟性、耐溶剤性、耐ガス透過性、及びシール性に優れたシール材を製造することができるシール材用熱可塑性エラストマー組成物、リサイクル可能であるとともに、強度、柔軟性、耐溶剤性、耐ガス透過性、及びシール性に優れた成形部材、並びに、小型であるとともに気密性に優れ、長期間使用可能なコンデンサを提供することにある。
【課題を解決するための手段】
【０００８】
本発明者らは上記課題を達成すべく鋭意検討した結果、特定のゴム成分、熱可塑性樹脂成分、及び無機化合物を含む原料組成物を動的に熱処理して架橋するとともに、可塑剤及び軟化剤を実質的に含有させないことによって、上記課題を達成することが可能であることを見出し、本発明を完成するに至った。
【０００９】
即ち、本発明によれば、以下に示すシール材用熱可塑性エラストマー組成物、成形部材、及びコンデンサが提供される。
【００１０】
［１］（Ａ）エチレン・α−オレフィン系共重合ゴム、及びイソブチレン−イソプレン共重合ゴムからなる群より選択される少なくとも一種のゴム成分と、（Ｂ）α−オレフィン系結晶性熱可塑性樹脂、α−オレフィン系非晶質熱可塑性樹脂、及び環状オレフィン系熱可塑性樹脂からなる群より選択される少なくとも一種の熱可塑性樹脂成分と、（Ｃ）無機化合物と、を含み、前記（Ａ）ゴム成分と前記（Ｂ）熱可塑性樹脂成分の合計１００質量％に対する、前記（Ａ）ゴム成分の含有割合が、１０〜９０質量％である原料組成物を、（Ｄ）架橋剤の存在下に動的に熱処理してなる、可塑剤及び軟化剤を実質的に含有しないシール材用熱可塑性エラストマー組成物。
【００１１】
［２］前記（Ｃ）無機化合物が、モンモリロナイト、マイカ、タルク、クレー、カオリン、及び黒鉛からなる群より選択される少なくとも一種である前記［１］に記載のシール材用熱可塑性エラストマー組成物。
【００１２】
［３］前記（Ａ）ゴム成分と前記（Ｂ）熱可塑性樹脂成分の合計１００質量部に対して、（Ｅ）１〜３０質量部の水添ジエン系重合体、を更に含有する前記［１］又は［２］に記載のシール材用熱可塑性エラストマー組成物。
【００１３】
［４］前記（Ｄ）架橋剤が、有機過酸化物及び／又はフェノール系架橋剤である前記［１］〜［３］のいずれかに記載のシール材用熱可塑性エラストマー組成物。
【００１４】
［５］前記［１］〜［４］のいずれかに記載のシール材用熱可塑性エラストマー組成物を成形してなる成形部材。
【００１５】
［６］前記シール材用熱可塑性エラストマー組成物を射出成形してなる前記［５］に記載の成形部材。
【００１６】
［７］シール材、又はチューブ材である前記［５］又は［６］に記載の成形部材。
【００１７】
［８］コンデンサ用、バッテリー用、トナーケース用、インクカートリッジを含むインクジェットプリンター用、フラットパネルディスプレイ用、又は筐体用である前記［５］〜［７］のいずれかに記載の成形部材。
【００１８】
［９］シール部を有する容器であって、前記シール部が、前記［１］〜［４］のいずれかに記載のシール材用熱可塑性エラストマー組成物からなるシール材が配設されることにより構成された容器。
【００１９】
［１０］コンデンサ素子と、前記コンデンサ素子を収容する、少なくとも一つの開口部を有する外装ケースと、前記開口部を封止する前記［１］〜［４］のいずれかに記載のシール材用熱可塑性エラストマー組成物からなるシール材を備えたコンデンサ。
【発明の効果】
【００２０】
本発明のシール材用熱可塑性エラストマー組成物は、リサイクル可能であるとともに、強度、柔軟性、耐溶剤性、耐ガス透過性、及びシール性に優れたシール材を製造することができるという効果を奏するものである。
【００２１】
また、本発明の成形部材は、リサイクル可能であるとともに、強度、柔軟性、耐溶剤性、耐ガス透過性、及びシール性に優れているという効果を奏するものである。
【００２２】
本発明のコンデンサは、小型であるとともに気密性に優れ、長期間使用可能であるという効果を奏するものである。
【発明を実施するための最良の形態】
【００２３】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２４】
１．シール材用熱可塑性エラストマー組成物
本発明のシール材用熱可塑性エラストマー組成物の一実施形態は、（Ａ）エチレン・α−オレフィン系共重合ゴム、及びイソブチレン−イソプレン共重合ゴムからなる群より選択される少なくとも一種のゴム成分（以下、「（Ａ）成分」ともいう）と、（Ｂ）α−オレフィン系結晶性熱可塑性樹脂、α−オレフィン系非晶質熱可塑性樹脂、及び環状オレフィン系熱可塑性樹脂からなる群より選択される少なくとも一種の熱可塑性樹脂成分（以下、「（Ｂ）成分」ともいう）と、（Ｃ）無機化合物（以下、「（Ｃ）成分」ともいう）とを含み、（Ａ）成分と（Ｂ）成分の合計１００質量％に対する、（Ａ）成分の含有割合が、１０〜９０質量％である原料組成物を、（Ｄ）架橋剤（以下、「（Ｄ）成分」ともいう）の存在下に動的に熱処理してなる、可塑剤及び軟化剤を実質的に含有しないものである。以下、その詳細について説明する。
【００２５】
（（Ａ）ゴム成分）
本実施形態のシール材用熱可塑性エラストマー組成物を構成する（Ａ）成分は、エチレン・α−オレフィン系共重合ゴム、及びイソブチレン−イソプレン共重合ゴムからなる群より選択される少なくとも一種のゴム成分である。
【００２６】
（エチレン・α−オレフィン系共重合ゴム）
エチレン・α−オレフィン系共重合ゴムは、エチレンに由来する構成単位（ａ１）と、α−オレフィンに由来する構成単位（ａ２）とを含む共重合ゴムであれば特に限定されない。従って、エチレン・α−オレフィン系共重合ゴムは、構成単位（ａ１）と構成単位（ａ２）とを含む二元共重合体の他に、他の単量体に由来する構成単位（ａ３）を更に含む三元共重合体であってもよい。更には、構成単位（ａ１）、及び構成単位（ａ２）を含むものであれば、４以上の異なる構成単位を含む多元共重合体であってもよい。なお、エチレン・α−オレフィン系共重合ゴムは、一種単独で又は二種以上を組み合わせて用いることができる。
【００２７】
エチレン・α−オレフィン系共重合ゴムに含まれる構成単位（ａ１）の割合は、全構成単位を１００ｍｏｌ％とした場合に、３５ｍｏｌ％以上であることが好ましい。構成単位（ａ１）の割合が３５ｍｏｌ％未満であると、得られるシール材の機械的強度が不十分となる傾向にある。なお、構成単位（ａ１）の割合が多過ぎる場合には、得られるシール材の柔軟性が不十分となる傾向にある。従って、エチレン・α−オレフィン系共重合ゴムに含まれる構成単位（ａ１）の割合は、全構成単位を１００ｍｏｌ％とした場合に、４０〜９０ｍｏｌ％であることが更に好ましく、４５〜８５ｍｏｌ％であることが特に好ましい。
【００２８】
構成単位（ａ２）を構成するα−オレフィンの具体例としては、プロピレン、１−ブテン、２−ブテン、イソブテン、１−ペンテン、２−メチル−１−ブテン、２−メチル−２−ブテン、３−メチルブテン、１−ヘキセン、４−メチル−１−ペンテン、３−メチル−１−ペンテン、１−ヘプテン、１−オクテン、１−デセン、１−ウンデセン等を挙げることができる。なかでも、プロピレン、１−ブテンが好ましい。これらのα−オレフィンを一種単独で又は二種以上を組み合わせて用いることができる。
【００２９】
エチレン・α−オレフィン系共重合ゴムに含まれる構成単位（ａ２）の割合は、全構成単位を１００ｍｏｌ％とした場合に、５〜６５ｍｏｌ％であることが好ましく、１０〜４５ｍｏｌ％であることが更に好ましく、１５〜４０ｍｏｌ％であることが特に好ましい。構成単位（ａ２）の割合が５ｍｏｌ％未満であると、得られるシール材が所望とするゴム弾性を発揮し難くなる傾向にある。一方、構成単位（ａ２）の割合が６５ｍｏｌ％超であると、得られるシール材の耐久性が低下する傾向にある。
【００３０】
エチレン・α−オレフィン系共重合ゴムが、構成単位（ａ３）を含むものである場合に、この構成単位（ａ３）を構成する単量体としては、非共役ジエン化合物を挙げることができる。非共役ジエン化合物の具体例としては、１，４−ヘキサジエン、１，５−ヘキサジエン、１，６−ヘキサジエン等の直鎖の非環状ジエン化合物；５−メチル−１，４−ヘキサジエン、３，７−ジメチル−１，６−オクタジエン、５，７−ジメチルオクタ−１，６−ジエン、３，７−ジメチル−１，７−オクタジエン、７−メチルオクタ−１，６−ジエン、ジヒドロミルセン等の分岐連鎖の非環状ジエン化合物；テトラヒドロインデン、メチルテトラヒドロインデン、ジシクロペンタジエン、ビシクロ［２．２．１］−ヘプタ−２，５−ジエン、５−メチレン−２−ノルボルネン、５−エチリデン−２−ノルボルネン、５−プロペニル−２−ノルボルネン、５−イソプロピリデン−２−ノルボルネン、５−シクロヘキシリデン−２−ノルボルネン、５−ビニル−２−ノルボルネン等の脂環式ジエン化合物等を挙げることができる。なかでも、１，４−ヘキサジエン、ジシクロペンタジエン、５−エチリデン−２−ノルボルネンが好ましい。これらの比較例共役ジエン化合物を一種単独で又は二種以上を組み合わせて用いることができる。
【００３１】
エチレン・α−オレフィン系共重合ゴムが、構成単位（ａ３）を含むものである場合に、このエチレン・α−オレフィン系共重合ゴムに含まれる構成単位（ａ３）の割合は、全構成単位を１００ｍｏｌ％とした場合に、１０ｍｏｌ％以下であることが好ましく、１〜８ｍｏｌ％であることが更に好ましい。構成単位（ａ３）の割合が１０ｍｏｌ％超であると、得られるシール材の耐久性が低下する傾向にある。
【００３２】
本実施形態のシール材用熱可塑性エラストマー組成物は、ハロゲンを含む原材料を用いなくても、シール材を構成するための材料として、優れた特性を発揮するものである。従って、ハロゲンを含む原材料を用いない本実施形態のシール材用熱可塑性エラストマー組成物によって作製したシール材によりコンデンサを製造した場合には、電解液中にハロゲンが溶出せず、コンデンサの特性が劣化し難くなるといった利点がある。
【００３３】
更に、エチレン・α−オレフィン系共重合ゴムとして、これまで述べてきたエチレン・α−オレフィン系共重合ゴムに不飽和モノマーを重合して得られるグラフト重合体を用いることもできる。不飽和モノマーとしては、酢酸ビニル；（メタ）アクリル酸；（メタ）アクリル酸メチル、（メタ）アクリル酸グリシジル、（メタ）アクリルアミド等の（メタ）アクリル酸誘導体；マレイン酸；無水マレイン酸、マレイミド、マレイン酸ジメチル等のマレイン酸誘導体；ブタジエン、イソプレン、クロロプレン等の共役ジエン化合物等を挙げることができる。
【００３４】
エチレン・α−オレフィン系共重合ゴムの、Ｘ線回折測定による結晶化度は、２０％以下であることが好ましく、１５％以下であることが更に好ましい。エチレン・α−オレフィン系共重合ゴムの結晶化度が２０％超であると、得られるシール材の柔軟性が低下する傾向にある。
【００３５】
エチレン・α−オレフィン系共重合ゴムのヨウ素価は、５〜３０であることが好ましく、７〜２０であることが更に好ましい。エチレン・α−オレフィン系共重合ゴムのヨウ素価が５未満であると、シール材用熱可塑性エラストマー組成物の架橋密度が低下し、シール材の機械的物性が低下する傾向にある。一方、エチレン・α−オレフィン系共重合ゴムのヨウ素価が３０超であると、シール材用熱可塑性エラストマー組成物の架橋密度が過度に上昇し、シール材の機械的物性が低下する傾向にある。
【００３６】
また、油展ゴム（これまで述べてきたエチレン・α−オレフィン系共重合ゴムに鉱物油系軟化剤が添加されたもの）は、鉱物油系軟化剤を含有するものであるため、原則として使用することは好ましくない。但し、本発明の効果を損なわない範囲で、少量使用することができる。
【００３７】
エチレン・α−オレフィン系共重合ゴムの極限粘度（デカリン溶媒中、１３５℃で測定）は、１．８ｄｌ／ｇ以上であることが好ましい。エチレン・α−オレフィン系共重合ゴムの極限粘度が１．８ｄｌ／ｇ未満であると、機械的強度、ゴム弾性が低下する傾向にある。一方、エチレン・α−オレフィン系共重合ゴムの極限粘度が大き過ぎると、成形加工性が低下する傾向にある。従って、エチレン・α−オレフィン系共重合ゴムの極限粘度は、２．０〜７．０ｄｌ／ｇであることが更に好ましく、２．０〜６．０ｄｌ／ｇであることが特に好ましい。
【００３８】
（イソブチレン−イソプレン共重合ゴム）
イソブチレン−イソプレン共重合ゴム（以下、「ブチルゴム」ともいう）は、イソブチレンに由来する構成単位と、イソプレンに由来する構成単位とを含む、不飽和度の低いゴム状無晶形共重合体である。このイソブチレン−イソプレン共重合ゴムは、例えば、イソブチレンと少量のイソプレンを、メチルクロリド中で、無水塩化アルミニウムを触媒として使用して−１００℃程度の低温でスラリー重合した後、乾燥することにより得ることができる。
【００３９】
イソブチレン−イソプレン共重合ゴムに含まれる、イソプレンに由来する構成単位の割合は、全構成単位を１００ｍｏｌ％とした場合に、０．５〜１５ｍｏｌ％であることが好ましく、０．８〜５．０ｍｏｌ％であることが更に好ましい。イソプレンに由来する構成単位の割合が０．５ｍｏｌ％未満であると、架橋反応が遅延する傾向にあり、機械的強度が十分でない場合がある。一方、イソプレンに由来する構成単位の割合が１５ｍｏｌ％超であると、シール材用熱可塑性エラストマー組成物の架橋密度が過度に上昇し、シール材の機械的物性が低下する傾向にある。
【００４０】
（（Ｂ）熱可塑性樹脂成分）
本実施形態のシール材用熱可塑性エラストマー組成物を構成する（Ｂ）成分は、α−オレフィン系結晶性熱可塑性樹脂、α−オレフィン系非晶質熱可塑性樹脂、及び環状オレフィン系熱可塑性樹脂からなる群より選択される少なくとも一種の熱可塑性樹脂成分である。
【００４１】
（α−オレフィン系結晶性熱可塑性樹脂）
α−オレフィン系結晶性熱可塑性樹脂は、α−オレフィンに由来する構成単位（ｂ１）を含む重合体である。また、α−オレフィン系結晶性熱可塑性樹脂の、Ｘ線回折による結晶化度は５０％以上、好ましくは５３％以上、更に好ましくは５５％以上である。この結晶化度は、密度と密接に関係している。例えば、α−オレフィン系結晶性熱可塑性樹脂がポリプロピレンである場合、α型結晶（単斜晶形）の密度は０．９３６ｇ／ｃｍ３、スメチカ型微結晶（擬六方晶形）の密度は０．８８６ｇ／ｃｍ３、非晶質（アタクチック）成分の密度は０．８５０ｇ／ｃｍ３である。また、α−オレフィン系結晶性熱可塑性樹脂がポリ−１−ブテンである場合、アイソタクチック結晶成分の密度は０．９１ｇ／ｃｍ３、非晶質（アタクチック）成分の密度は０．８７ｇ／ｃｍ３である。
【００４２】
従って、α−オレフィン系結晶性熱可塑性樹脂の密度は、０．８９ｇ／ｃｍ３以上、好ましくは０．９０〜０．９４ｇ／ｃｍ３である。密度を０．８９ｇ／ｃｍ３以上とすることにより、結晶化度を５０％以上とすることができる。なお、α−オレフィン系結晶性熱可塑性樹脂の、結晶化度が５０％未満、及び／又は密度が０．８９ｇ／ｃｍ３未満であると、得られるシール材の耐熱性、機械的強度等が低下する傾向にある。
【００４３】
構成単位（ｂ１）を構成するα−オレフィンは、炭素数が２〜１２のものであることが好ましい。なかでも、プロピレン、１−ブテンが更に好ましい。α−オレフィン系結晶性熱可塑性樹脂に含まれる構成単位（ｂ１）の割合は、全構成単位を１００ｍｏｌ％とした場合に、８０ｍｏｌ％以上であることが好ましく、９０〜１００ｍｏｌ％であることが更に好ましい。８０ｍｏｌ％未満であると、機械的強度が十分でない場合がある。
【００４４】
α−オレフィン系結晶性熱可塑性樹脂は、構成単位（ｂ１）以外の他の構成単位（ｂ２）を含む共重合体であってもよい。この共重合体は、ブロック共重合体とランダム共重合体のいずれであってもよい。但し、α−オレフィン系結晶性熱可塑性樹脂がブロック共重合体である場合、このブロック共重合体の結晶化度を５０％以上とするためには、構成単位（ｂ２）の割合は、全構成単位を１００ｍｏｌ％とした場合に、４０ｍｏｌ％以下であることが好ましく、２０ｍｏｌ％以下であることが更に好ましい。なお、このブロック共重合体は、例えば、チーグラー・ナッタ触媒を用いたリビング重合により製造することができる。
【００４５】
また、α−オレフィン系結晶性熱可塑性樹脂がランダム共重合体である場合、このランダム共重合体の結晶化度を５０％以上とするためには、構成単位（ｂ２）の割合は、全構成単位を１００ｍｏｌ％とした場合に、１５ｍｏｌ％以下であることが好ましく、１０ｍｏｌ％以下であることが更に好ましい。なお、このランダム共重合体は、例えば、チーグラー・ナッタ触媒、可溶性バナジウム化合物、有機アルミニウム化合物、及び溶媒を含む触媒成分の存在下で、α−オレフィン等を重合することにより得ることができる。重合方法としては、中・低圧法等を挙げることができ、気相法（流動床又は撹拌床）、液相法（スラリー法又は溶液法）等で製造することができる。重合時には、必要に応じて、水素ガス等の分子量調節剤を用いてもよい。
【００４６】
触媒成分に含まれる可溶性バナジウム化合物としては、ＶＯＣｌ３及び／又はＶＣｌ４と、アルコールとの反応生成物を用いることが好ましい。アルコールとしては、メタノール、エタノール、ｎ−プロパノール、イソプロパノール、ｎ−ブタノール、ｓｅｃ−ブタノール、ｔ−ブタノール、ｎ−ヘキサノール、ｎ−オクタノール、２−エチルヘキサノール、ｎ−デカノール、ｎ−ドデカノール等を挙げることができる。これらのうち、炭素数３〜８のアルコールが好ましい。
【００４７】
触媒成分に含まれる有機アルミニウム化合物としては、トリエチルアルミニウム、トリイソブチルアルミニウム、トリ−ｎ−ヘキシルアルミニウム、ジエチルアルミニウムモノクロリド、ジイソブチルアルミニウムモノクロリド、エチルアルミニウムセスキクロリド、ブチルアルミニウムセスキクロリド、エチルアルミニウムジクロリド、ブチルアルミニウムジクロリド、トリメチルアルミニウムと水との反応生成物であるメチルアルミノキサン等を挙げることができる。これらのうち、エチルアルミニウムセスキクロリド、ブチルアルミニウムセスキクロリド、エチルアルミニウムセスキクロリドとトリイソブチルアルミニウムとの混合物、トリイソブチルアルミニウムとブチルアルミニウムセスキクロリドとの混合物が好ましい。
【００４８】
触媒成分に含まれる溶媒としては、炭化水素が好ましい。なかでも、ｎ−ペンタン、ｎ−ヘキサン、ｎ−ヘプタン、ｎ−オクタン、イソオクタン、シクロヘキサンが更に好ましい。これらの溶媒を、一種単独で又は二種以上を組み合わせて用いることができる。
【００４９】
α−オレフィン系結晶性熱可塑性樹脂の、示差走査熱量測定法により測定される最大ピーク温度（融点）は、１００℃以上であることが好ましく、１２０℃以上であることが更に好ましい。α−オレフィン系結晶性熱可塑性樹脂の融点が１００℃未満であると、得られるシール材の耐熱性、及び機械的強度が不十分となる傾向にある。
【００５０】
また、α−オレフィン系結晶性熱可塑性樹脂のメルトフローレート（ＭＦＲ）（温度２３０℃、荷重２．１６ｋｇ）は、０．１〜１０００ｇ／１０分であることが好ましく、０．５〜５００ｇ／１０分であることが更に好ましく、１〜１００ｇ／１０分であることが特に好ましい。α−オレフィン系結晶性熱可塑性樹脂のＭＦＲが０．１ｇ／１０分未満であると、原料組成物の混練加工性、押出加工性等が不十分となる傾向にある。一方、１０００ｇ／１０分超であると、得られるシール材の機械的強度が低下する傾向にある。
【００５１】
従って、α−オレフィン系結晶性熱可塑性樹脂としては、結晶化度が５０％以上、密度が０．８９ｇ／ｃｍ３以上、構成単位（ｂ１）以外の構成単位の含有量が２０ｍｏｌ％以下、融点が１００℃以上、かつ、ＭＦＲが０．１〜１００ｇ／１０分であるものが好ましい。特に、融点が１４０〜１７０℃である、ポリプロピレン及び／又はプロピレンと、エチレンとの共重合体が好ましい。なお、二種以上のα−オレフィン系結晶性熱可塑性樹脂を併用することもできる。
【００５２】
α−オレフィン系結晶性熱可塑性樹脂の具体例としては、プライムポリマー社、サンアロマー社、及び日本ポリプロ社から発売されているポリプロピレン重合体、プロピレン・エチレンランダム重合体、プロピレン・エチレンブロック重合体等を挙げることができる。より具体的には、商品名「ノバテック」（日本ポリプロ社製）、商品名「ウィンテック」（日本ポリプロ社製）、商品名「ニューフォーマー」（日本ポリプロ社製）、商品名「ニューストレン」（日本ポリプロ社製）、商品名「ニューコン」（日本ポリプロ社製）等を挙げることができる。
【００５３】
（α−オレフィン系非晶質熱可塑性樹脂）
α−オレフィン系非晶質熱可塑性樹脂は、α−オレフィンに由来する構成単位（ｂ３）を含み、Ｘ線回折による結晶化度が５０％未満、好ましくは３０％以下、更に好ましくは２０％以下のものである。また、α−オレフィン系非晶質熱可塑性樹脂の密度は、０．８５〜０．８９ｇ／ｃｍ３であることが好ましく、０．８５〜０．８８ｇ／ｃｍ３であることが更に好ましい。
【００５４】
構成単位（ｂ３）を構成するα−オレフィンは、炭素数が３以上のものであることが好ましく、炭素数が３〜１２のものであることが更に好ましい。また、α−オレフィン系非晶質熱可塑性樹脂に含まれる構成単位（ｂ３）の割合は、全構成単位を１００ｍｏｌ％とした場合に、６０ｍｏｌ％以上であることが好ましい。６０ｍｏｌ％未満であると、機械的強度が十分でない場合がある。
【００５５】
α−オレフィン系非晶質熱可塑性樹脂の具体例としては、アタクチックポリプロピレン、アタクチックポリ１−ブテン等の単独重合体；５０ｍｏｌ％超のプロピレンと、他のα−オレフィン（エチレン、１−ブテン、１−ペンテン、１−ヘキセン、４−メチル−１−ペンテン、１−オクテン、１−デセン等）とからなる共重合体；５０ｍｏｌ％超の１−ブテンと、他のα−オレフィン（エチレン、プロピレン、１−ペンテン、１−ヘキセン、４−メチル−１−ペンテン、１−オクテン、１−デセン等）とからなる共重合体等を挙げることができる。なかでも、アタクチックポリプロピレン、５０ｍｏｌ％超のプロピレンとエチレンとからなる共重合体、５０ｍｏｌ％超のプロピレンと１−ブテンとからなる共重合体が特に好ましい。
【００５６】
アタクチックポリプロピレン、及びアタクチックポリ−１−ブテンは、ジルコノセン化合物−メチルアルミノキサン触媒を用いる重合方法によって製造することができる。なお、アタクチックポリプロピレンは、前述のα−オレフィン系結晶性熱可塑性樹脂として例示したポリプロピレンの副生成物として得ることもできる。
【００５７】
α−オレフィン系非晶質熱可塑性樹脂が共重合体である場合に、この共重合体は、ブロック共重合体とランダム共重合体のいずれであってもよい。但し、α−オレフィン系非晶質熱可塑性樹脂がブロック共重合体である場合、このブロック共重合体に含まれる構成単位（ｂ３）の割合は、全構成単位を１００ｍｏｌ％とした場合に、６０〜１００ｍｏｌ％以上であることが好ましい。６０ｍｏｌ％未満であると、機械的強度が十分でない場合がある。
【００５８】
α−オレフィン系非晶質熱可塑性樹脂の、ＧＰＣによるポリスチレン換算の数平均分子量（Ｍｎ）は、１０００〜２００００であることが好ましく、１５００〜１５０００であることが更に好ましい。α−オレフィン系非晶質熱可塑性樹脂のＭｎが１０００未満であると、物理特性に劣る傾向にある。一方、Ｍｎが２００００超であると、原料組成物の混練加工性、押出加工性等が不十分となる傾向にある。なお、二種以上のα−オレフィン系非晶質熱可塑性樹脂を併用することもできる。
【００５９】
α−オレフィン系非晶質熱可塑性樹脂の市販品としては、商品名「ベストプラスト」（デグサ社製）、商品名「ＡＰＡＯ」（ハンツマン社製）等を挙げることができる。
【００６０】
（環状オレフィン系熱可塑性樹脂）
環状オレフィン系熱可塑性樹脂の具体例としては、下記一般式（１）で表される環状オレフィンの（共）重合体を挙げることができる。
【００６１】
【化１】
2008024882.tif 000002
【００６２】
前記一般式（１）中、Ｒ１〜Ｒ４は、それぞれ独立して、水素原子、ハロゲン原子、又は１価の有機基であり、Ｒ１とＲ２、及びＲ３とＲ４は、いずれも一体化して２価の有機基を形成してもよい。また、Ｒ１とＲ２、及びＲ３とＲ４は、いずれも、互いに結合して単環構造又は多環構造を形成してもよい。ｍは、０又は正の整数であり、ｐは、０又は正の整数である。
【００６３】
より具体的な環状オレフィン系熱可塑性樹脂としては、以下に示す（ｉ）〜（ｖｉｉ）のいずれかの（共）重合体を挙げることができる。
【００６４】
（ｉ）前記一般式（１）で表される環状オレフィンの開環重合体。
（ｉｉ）前記一般式（１）で表される環状オレフィンと共重合性単量体との開環共重合体。
（ｉｉｉ）前記（ｉ）又は（ｉｉ）の開環（共）重合体の水素添加（共）重合体。
（ｉｖ）前記（ｉ）又は（ｉｉ）の開環（共）重合体をフリーデルクラフト反応により環化した後、水素添加して得られた（共）重合体。
（ｖ）前記一般式（１）で表される環状オレフィンと、不飽和二重結合含有化合物との飽和共重合体。
（ｖｉ）前記一般式（１）で表される環状オレフィンと、ビニル系環状炭化水素系単量体及び／又はシクロペンタジエン系単量体との付加型（共）重合体、並びにその水素添加（共）重合体。
（ｖｉｉ）前記一般式（１）で表される環状オレフィンと、アクリレートとの交互共重合体。
【００６５】
（環状オレフィン）
前記一般式（１）における１価の有機基としては、炭素数１〜３０の炭化水素基、炭化水素基以外の１価の極性基を挙げることができる。１価の極性基としては、カルボキシル基、水酸基、アルコキシカルボニル基、アリロキシカルボニル基、アミノ基、アミド基、シアノ基等を挙げることができる。なお、これらの極性基は、メチレン基等の連結基を介して結合していてもよい。また、カルボニル基、エーテル基、シリルエーテル基、チオエーテル基、イミノ基等の極性を有する２価の有機基からなる連結基を介して結合した炭化水素基等も、極性基の具体例として挙げることができる。これらの極性基のうち、カルボキシル基、水酸基、アルコキシカルボニル基、アリロキシカルボニル基が好ましく、アルコキシカルボニル基、アリロキシカルボニル基が特に好ましい。前記一般式（１）で表される環状オレフィンは、一種単独で用いてもよいし、二種以上を併用してもよい。
【００６６】
前記一般式（１）で表される環状オレフィンとしては、例えば、以下の化合物を例示することができる。なお、環状オレフィンは、これらの化合物に限定されるものではない。
【００６７】
ビシクロ［２．２．１］ヘプト−２−エン、トリシクロ［４．３．０．１２，５］−８−デセン、トリシクロ［４．４．０．１２，５］−３−ウンデセン、テトラシクロ［４．４．０．１２，５．１７，１０］−３−ドデセン、ペンタシクロ［６．５．１．１３，６．０２，７．０９，１３］−４−ペンタデセン、５−メチルビシクロ［２．２．１］ヘプト−２−エン、５−エチルビシクロ［２．２．１］ヘプト−２−エン、５−メトキシカルボニルビシクロ［２．２．１］ヘプト−２−エン、５−メチル−５−メトキシカルボニルビシクロ［２．２．１］ヘプト−２−エン、５−シアノビシクロ［２．２．１］ヘプト−２−エン、８−メトキシカルボニルテトラシクロ［４．４．０．１２，５．１７，１０］−３−ドデセン、８−エトキシカルボニルテトラシクロ［４．４．０．１２，５．１７，１０］−３−ドデセン、８−ｎ−プロポキシカルボニルテトラシクロ［４．４．０．１２，５．１７，１０］−３−ドデセン、８−イソプロポキシカルボニルテトラシクロ［４．４．０．１２，５．１７，１０］−３−ドデセン、８−ｎ−ブトキシカルボニルテトラシクロ［４．４．０．１２，５．１７，１０］−３−ドデセン、８−メチル−８−メトキシカルボニルテトラシクロ［４．４．０．１２，５．１７，１０］−３−ドデセン、８−メチル−８−エトキシカルボニルテトラシクロ［４．４．０．１２，５．１７，１０］−３−ドデセン、８−メチル−８−ｎ−プロポキシカルボニルテトラシクロ［４．４．０．１２，５．１７，１０］−３−ドデセン、８−メチル−８−イソプロポキシカルボニルテトラシクロ［４．４．０．１２，５．１７，１０］−３−ドデセン、８−メチル−８−ｎ−ブトキシカルボニルテトラシクロ［４．４．０．１２，５．１７，１０］−３−ドデセン、５−エチリデンビシクロ［２．２．１］ヘプト−２−エン、８−エチリデンテトラシクロ［４．４．０．１２，５．１７，１０］−３−ドデセン、５−フェニルビシクロ［２．２．１］ヘプト−２−エン、８−フェニルテトラシクロ［４．４．０．１２，５．１７，１０］−３−ドデセン、５−フルオロビシクロ［２．２．１］ヘプト−２−エン、５−フルオロメチルビシクロ［２．２．１］ヘプト−２−エン、５−トリフルオロメチルビシクロ［２．２．１］ヘプト−２−エン、５−ペンタフルオロエチルビシクロ［２．２．１］ヘプト−２−エン、５，５−ジフルオロビシクロ［２．２．１］ヘプト−２−エン、５，６−ジフルオロビシクロ［２．２．１］ヘプト−２−エン、５，５−ビス（トリフルオロメチル）ビシクロ［２．２．１］ヘプト−２−エン、５，６−ビス（トリフルオロメチル）ビシクロ［２．２．１］ヘプト−２−エン、５−メチル−５−トリフルオロメチルビシクロ［２．２．１］ヘプト−２−エン、５，５，６−トリフルオロビシクロ［２．２．１］ヘプト−２−エン、５，５，６−トリス（フルオロメチル）ビシクロ［２．２．１］ヘプト−２−エン、５，５，６，６−テトラフルオロビシクロ［２．２．１］ヘプト−２−エン、５，５，６，６−テトラキス（トリフルオロメチル）ビシクロ［２．２．１］ヘプト−２−エン、５，５−ジフルオロ−６，６−ビス（トリフルオロメチル）ビシクロ［２．２．１］ヘプト−２−エン、５，６−ジフルオロ−５，６−ビス（トリフルオロメチル）ビシクロ［２．２．１］ヘプト−２−エン、５，５，６−トリフルオロ−５−トリフルオロメチルビシクロ［２．２．１］ヘプト−２−エン、５−フルオロ−５−ペンタフルオロエチル−６，６−ビス（トリフルオロメチル）ビシクロ［２．２．１］ヘプト−２−エン、５，６−ジフルオロ−５−ヘプタフルオロ−ｉｓｏ−プロピル−６−トリフルオロメチルビシクロ［２．２．１］ヘプト−２−エン、５−クロロ−５，６，６−トリフルオロビシクロ［２．２．１］ヘプト−２−エン、５，６−ジクロロ−５，６−ビス（トリフルオロメチル）ビシクロ［２．２．１］ヘプト−２−エン、５，５，６−トリフルオロ−６−トリフルオロメトキシビシクロ［２．２．１］ヘプト−２−エン、５，５，６−トリフルオロ−６−ヘプタフルオロプロポキシビシクロ［２．２．１］ヘプト−２−エン、８−フルオロテトラシクロ［４．４．０．１２，５．１７，１０］−３−ドデセン、８−フルオロメチルテトラシクロ［４．４．０．１２，５．１７，１０］−３−ドデセン、８−ジフルオロメチルテトラシクロ［４．４．０．１２，５．１７，１０］−３−ドデセン、８−トリフルオロメチルテトラシクロ［４．４．０．１２，５．１７，１０］−３−ドデセン、８−ペンタフルオロエチルテトラシクロ［４．４．０．１２，５．１７，１０］−３−ドデセン、８，８−ジフルオロテトラシクロ［４．４．０．１２，５．１７，１０］−３−ドデセン、８，９−ジフルオロテトラシクロ［４．４．０．１２，５．１７，１０］−３−ドデセン、８，８−ビス（トリフルオロメチル）テトラシクロ［４．４．０．１２，５．１７，１０］−３−ドデセン、８，９−ビス（トリフルオロメチル）テトラシクロ［４．４．０．１２，５．１７，１０］−３−ドデセン、８−メチル−８−トリフルオロメチルテトラシクロ［４．４．０．１２，５．１７，１０］−３−ドデセン、８，８，９−トリフルオロテトラシクロ［４．４．０．１２，５．１７，１０］−３−ドデセン、８，８，９−トリス（トリフルオロメチル）テトラシクロ［４．４．０．１２，５．１７，１０］−３−ドデセン、８，８，９，９−テトラフルオロテトラシクロ［４．４．０．１２，５．１７，１０］−３−ドデセン、８，８，９，９−テトラキス（トリフルオロメチル）テトラシクロ［４．４．０．１２，５．１７，１０］−３−ドデセン、８，８−ジフルオロ−９，９−ビス（トリフルオロメチル）テトラシクロ［４．４．０．１２，５．１７，１０］−３−ドデセン、８，９−ジフルオロ−８，９−ビス（トリフルオロメチル）テトラシクロ［４．４．０．１２，５．１７，１０］−３−ドデセン、８，８，９−トリフルオロ−９−トリフルオロメチルテトラシクロ［４．４．０．１２，５．１７，１０］−３−ドデセン、８，８，９−トリフルオロ−９−トリフルオロメトキシテトラシクロ［４．４．０．１２，５．１７，１０］−３−ドデセン、８，８，９−トリフルオロ−９−ペンタフルオロプロポキシテトラシクロ［４．４．０．１２，５．１７，１０］−３−ドデセン、８−フルオロ−８−ペンタフルオロエチル−９，９−ビス（トリフルオロメチル）テトラシクロ［４．４．０．１２，５．１７，１０］−３−ドデセン、８，９−ジフルオロ−８−ヘプタフルオロｉｓｏ−プロピル−９−トリフルオロメチルテトラシクロ［４．４．０．１２，５．１７，１０］−３−ドデセン、８−クロロ−８，９，９−トリフルオロテトラシクロ［４．４．０．１２，５．１７，１０］−３−ドデセン、８，９−ジクロロ−８，９−ビス（トリフルオロメチル）テトラシクロ［４．４．０．１２，５．１７，１０］−３−ドデセン、８−（２，２，２−トリフルオロエトキシカルボニル）テトラシクロ［４．４．０．１２，５．１７，１０］−３−ドデセン、８−メチル−８−（２，２，２−トリフルオロエトキシカルボニル）テトラシクロ［４．４．０．１２，５．１７，１０］−３−ドデセン。
【００６８】
前記一般式（１）中、Ｒ１及びＲ３は、それぞれ独立に、水素原子、又は炭化水素基であることが好ましい。炭化水素機の炭素数は、１〜１０であることが好ましく、１〜４であることが更に好ましく、１又は２であることが特に好ましい。Ｒ１及びＲ３は、アルキル基であることが特に好ましく、メチル基であることが最も好ましい。
【００６９】
また、前記一般式（１）中、Ｒ２及びＲ４は、それぞれ独立に、水素原子、又は１価の有機基であり、かつ、Ｒ２及びＲ４のうちの少なくともいずれかが、水素原子、又は前記１価の極性基であることが好ましい。
【００７０】
前記一般式（１）中、ｍは、０〜３の整数であることが好ましく、ｐは、０〜３の整数であることが好ましい。ｍ＋ｐの値が、０〜４であることが好ましく、０〜２であることが更に好ましく、ｍ＝１、ｐ＝０であることが特に好ましい。ｍ＝１、ｐ＝０である環状オレフィンは、ガラス転移温度が高く、かつ機械的強度も優れた環状オレフィン系熱可塑性樹脂が得られる点で最も好ましい。
【００７１】
更に、Ｒ２及びＲ４のうちの少なくともいずれかが、下記一般式（２）で表される極性基である環状オレフィンは、高いガラス転移温度と低い吸湿性、各種材料との優れた密着性を有する環状オレフィン系熱可塑性樹脂が得られる点で好ましい。
−（ＣＨ２）ｎＣＯＯＲ      （２）
【００７２】
前記一般式（２）中、Ｒは炭化水素基である。Ｒの炭素数は、１〜１２であることが好ましく、１〜４であることが更に好ましく、１又は２であることが特に好ましい。なお、Ｒは、アルキル基であることが好ましい。また、前記一般式（２）中、ｎは０〜５の整数である。ｎの値が小さい環状オレフィンほど、ガラス転移温度が高い環状オレフィン系熱可塑性樹脂が得られるため好ましく、ｎ＝０である環状オレフィンは、その合成が容易である点で特に好ましい。特に、前記一般式（２）で表される極性基は、アルキル基であるＲ１及びＲ３が結合している炭素原子に結合していることが、吸湿性の低い環状オレフィン系熱可塑性樹脂が得られる点で好ましい。
【００７３】
前記（ｉ）開環重合体は、メタセシス触媒の存在下で、前述の環状オレフィンを開環重合させることにより得ることができる。また、前記（ｉｉ）開環共重合体は、前述の環状オレフィンと共重合性単量体とを開環共重合させることにより得ることができる。
【００７４】
（ｉｉ）開環共重合体を得るに際して用いられる前記共重合性単量体としては、シクロオレフィンを挙げることができる。このシクロオレフィンの炭素数は、４〜２０であることが好ましく、５〜１２であることが更に好ましい。共重合性単量体のより具体的な例としては、シクロブテン、シクロペンテン、シクロヘプテン、シクロオクテン、ジシクロペンタジエン等を挙げることができる。これらのシクロオレフィンは、一種単独で用いても、二種以上を併用してもよい。なお、環状オレフィン系熱可塑性樹脂の市販品としては、商品名「ＡＲＴＯＮ」（ＪＳＲ社製）、商品名「ＴＯＰＡＳ」（独Ｔｉｃｏｎａ社製）、商品名「アペル」（三井化学社製）、商品名「ゼオネックス」（日本ゼオン社製）、及び商品名「ゼオノア」（日本ゼオン社製）等を挙げることができる。
【００７５】
（ゴム成分と熱可塑性樹脂成分の割合）
本実施形態のシール材用熱可塑性エラストマー組成物中の（Ａ）成分の含有割合は、（Ａ）成分と（Ｂ）成分の合計量を１００質量％とした場合に、１０〜９０質量％、好ましくは１５〜８５質量％、更に好ましくは２０〜８５質量％である。（Ａ）成分の含有割合が１０質量％未満であると、得られるシール材用熱可塑性エラストマー組成物の柔軟性及びゴム弾性が低下する。一方、（Ａ）成分の含有割合が９０質量％超であると、得られるシール材用熱可塑性エラストマー組成物の相構造（モルホロジー）が、動的架橋型熱可塑性エラストマー組成物の特徴である良好な海島構造（熱可塑性樹脂が海（マトリックス）、架橋したゴムの粒子が島（ドメイン））になり難く、流動性及び成形加工性が低下する。
【００７６】
（（Ｃ）無機化合物）
本実施形態のシール材用熱可塑性エラストマー組成物に含有される（Ｃ）成分は、無機化合物である。この（Ｃ）成分を含有させることにより、本実施形態のシール材用熱可塑性エラストマー組成物を用いて得られるシール材の耐ガス透過性を極めて優れたものとすることができる。
【００７７】
含有させることのできる（Ｃ）成分の種類は特に限定されるものではないが、具体的には、モンモリロナイト、サポナイト、ベントナイト、ヘクトライト、バイデライト、ステキブンサイト、ノントロナイト等のスメクタイト系粘土化合物；これらのスメクタイト系粘土化合物を有機変性させたもの；バーミキュライト、ハロイサイト、カオリナイト、膨潤性マイカ等の層状粘土化合物；タルク；クレー等を好適例として挙げることができる。これらの無機化合物は、天然物であっても合成物であってもよい。また、本実施形態のシール材用熱可塑性エラストマー組成物の用途に応じて、これらの無機化合物を焼成して不純物を除去した焼成無機化合物を用いることも好ましい。なお、これらの無機化合物は、一種単独で又は二種以上を組み合わせて用いることができる。
【００７８】
（Ｃ）成分の形状についても特に制限はなく、例えば、繊維状、フレーク状、球状、棒状、針状、中空状等の形状の（Ｃ）成分を用いることができる。但し、熱可塑性エラストマー組成物に分散させた際における物理特性への影響を極力抑えるとともに、熱可塑性エラストマー組成物の内部でのガス分子拡散を効果的に妨げるといった効果を向上させるためには、薄片状又は板状の（Ｃ）成分を用いることが好ましい。
【００７９】
（Ｃ）成分の形状が薄片状又は板状である場合に、この薄片状又は板状の（Ｃ）成分のアスペクト比は、１．５〜５０であることが好ましく、２〜３０であることが更に好ましく、２〜１５であることが特に好ましい。アスペクト比が１．５未満であると、耐ガス透過性への効果が小さくなる傾向にある。一方、アスペクト比が５０超であると、（Ｃ）成分の最大長さが過大となり強度低下傾向にある。なお、本明細書にいう「アスペクト比」とは、無機化合物の面方向の最大長さを、最小長さで除した値（＝最大長さ／最小長さ）をいう。
【００８０】
（Ｃ）成分の形状が薄片状又は板状である場合に、この薄片状又は板状の（Ｃ）成分の最大長さは、０．１〜５０μｍであることが、熱可塑性エラストマー組成物に分散させた際における物理特性への影響を極力抑えるとともに、熱可塑性エラストマー組成物の内部でのガス分子拡散を効果的に妨げるといった効果を向上させることが可能となるために好ましい。なお、熱可塑性エラストマー組成物に分散させた際における物理特性への影響をより抑えるとともに、熱可塑性エラストマー組成物の内部でのガス分子拡散を効果的に妨げるといった効果を更に向上させるためには、薄片状又は板状の（Ｃ）成分の最大長さは、０．５〜３０μｍであることが更に好ましく、１〜１５μｍであることが特に好ましい。
【００８１】
（Ｃ）成分の含有割合は、（Ａ）成分と（Ｂ）成分の合計１００質量部に対して、５〜２００質量部とすることが好ましく、１０〜１００質量部とすることが更に好ましく、１０〜５０質量部とすることが更に好ましい。５質量部未満であると、耐ガス透過性の向上が不十分となる場合がある。一方、２００質量部超であると、ゴム弾性を失う傾向にある。
【００８２】
（（Ｄ）架橋剤）
本実施形態のシール材用熱可塑性エラストマー組成物を製造するために用いられる（Ｄ）成分は、架橋剤である。（Ｄ）成分の種類は、特に限定されない。但し、（Ｂ）成分の融点以上の温度における動的熱処理により、少なくとも（Ａ）成分を架橋し得る化合物であることが好ましい。
【００８３】
（Ｄ）成分の具体例としては、有機過酸化物、フェノール樹脂架橋剤、硫黄、硫黄化合物、ｐ−キノン、ｐ−キノンジオキシムの誘導体、ビスマレイミド化合物、エポキシ化合物、シラン化合物、アミノ樹脂、ポリオール架橋剤、ポリアミン、トリアジン化合物、金属石鹸等を挙げることができる。なかでも、有機過酸化物、フェノール樹脂架橋剤が好ましい。これらを一種単独で又は二種以上を組み合わせて用いることができる。
【００８４】
有機過酸化物としては、１，３−ビス（ｔ−ブチルパーオキシイソプロピル）ベンゼン、２，５−ジメチル−２，５−ビス（ｔ−ブチルパーオキシ）ヘキシン−３、２，５−ジメチル−２，５−ビス（ｔ−ブチルパーオキシ）ヘキセン−３、２，５−ジメチル−２，５−ビス（ｔ−ブチルパーオキシ）ヘキサン、２，２’−ビス（ｔ−ブチルパーオキシ）−ｐ−イソプロピルベンゼン、ジクミルパーオキシド、ジ−ｔ−ブチルパーオキシド、ｔ−ブチルパーオキシド、ｐ−メンタンパーオキシド、１，１−ビス（ｔ−ブチルパーオキシ）−３，３，５−トリメチルシクロヘキサン、ジラウロイルパーオキシド、ジアセチルパーオキシド、ｔ−ブチルパーオキシベンゾエート、２，４−ジクロロベンゾイルパーオキシド、ｐ−クロロベンゾイルパーオキシド、ベンゾイルパーオキシド、ジ（ｔ−ブチルパーオキシ）パーベンゾエート、ｎ−ブチル−４，４−ビス（ｔ−ブチルパーオキシ）バレレート、ｔ−ブチルパーオキシイソプロピルカーボネート等を挙げることができる。なかでも、１，３−ビス（ｔ−ブチルパーオキシイソプロピル）ベンゼン、２，５−ジメチル−２，５−ジ（ｔ−ブチルパーオキシ）ヘキシン−３、２，５−ジメチル−２，５−ジ（ｔ−ブチルパーオキシ）ヘキサン、α，α−ビス（ｔ−ブチルパーオキシ）ジイソプロピルベンゼン、ジクミルパーオキサイド、ジーｔ−ブチルパーオキサイドが好ましい。これらを一種単独で又は二種以上を組み合わせて用いることができる。
【００８５】
フェノール樹脂架橋剤としては、例えば、下記一般式（３）で表されるｐ−置換フェノール系化合物、ｏ−置換フェノール・アルデヒド縮合物、ｍ−置換フェノール・アルデヒド縮合物、臭素化アルキルフェノール・アルデヒド縮合物等を挙げることができる。なかでも、ｐ−置換フェノール系化合物が好ましい。これらを一種単独で又は二種以上を組み合わせて用いることができる。
【００８６】
【化２】
2008024882.tif 000003
【００８７】
前記一般式（３）中、Ｒは炭素数１〜１５の飽和炭化水素基であり、ｎは０〜１０の整数である。なお、ｐ−置換フェノール系化合物は、アルカリ触媒の存在下における、ｐ−置換フェノールとアルデヒド（好ましくはホルムアルデヒド）との縮合反応により得ることができる。
【００８８】
フェノール系架橋剤の市販品としては、商品名「タッキロール２０１」（アルキルフェノールホルムアルデヒド樹脂、田岡化学工業社製）、商品名「タッキロール２５０−Ｉ」（臭素化率４％の臭素化アルキルフェノールホルムアルデヒド樹脂、田岡化学工業社製）、商品名「タッキロール２５０−ＩＩＩ」（臭素化アルキルフェノールホルムアルデヒド樹脂、田岡化学工業社製）、商品名「ＰＲ−４５０７」（群栄化学工業社製）、商品名「ＳＴ１３７Ｘ」（ローム＆ハース社製）、商品名「スミライトレジンＰＲ−２２１９３」（住友デュレズ社製）、商品名「タマノル５３１」（荒川化学社製）、商品名「ＳＰ１０５９」、商品名「ＳＰ１０４５」、商品名「ＳＰ１０５５」、商品名「ＳＰ１０５６」（以上、スケネクタディ社製）、商品名「ＣＲＭ−０８０３」（昭和ユニオン合成社製）を挙げることができる。なかでも、「タッキロール２０１」が好ましく使用される。
【００８９】
架橋剤の使用量は、シール材用熱可塑性エラストマー組成物を製造するための原料組成物に含まれる（Ａ）成分と（Ｂ）成分の合計１００質量部に対して、０．０１〜２０質量部とすることが好ましく、０．１〜１５質量部とすることが更に好ましく、１〜１０質量部とすることが更に好ましい。
【００９０】
架橋剤として有機過酸化物を使用する場合において、この有機過酸化物の使用量は、シール材用熱可塑性エラストマー組成物を製造するための原料組成物に含まれる（Ａ）成分と（Ｂ）成分の合計１００質量部に対して、０．０５〜１０質量部とすることが好ましく、０．１〜５質量部とすることが更に好ましい。有機過酸化物の使用量が１０質量部超であると、架橋度が過度に高くなり、成形加工性が低下し、得られるシール材用熱可塑性エラストマー組成物の機械的物性が低下する傾向にある。一方、有機過酸化物の使用量が０．０５質量部未満であると、架橋度が不足し、得られるシール材用熱可塑性エラストマー組成物のゴム弾性及び機械的強度が低下する傾向にある。
【００９１】
また、架橋剤としてフェノール樹脂架橋剤を使用する場合において、このフェノール樹脂架橋剤の使用量は、シール材用熱可塑性エラストマー組成物を製造するための原料組成物に含まれる（Ａ）成分と（Ｂ）成分の合計１００質量部に対して、０．２〜１０質量部とすることが好ましく、０．５〜５質量部とすることが更に好ましい。フェノール樹脂架橋剤の使用量が１０質量部超であると、成形加工性が低下する傾向にある。一方、フェノール樹脂架橋剤の使用量が０．２未満であると、架橋度が不足し、得られるシール材用熱可塑性エラストマー組成物のゴム弾性及び機械的強度が低下する傾向にある。
【００９２】
架橋剤とともに、架橋助剤及び／又は架橋促進剤を用いると、架橋反応を穏やかに行うことができ、均一な架橋を形成することができるために好ましい。架橋剤として有機過酸化物を用いる場合には、架橋助剤として、硫黄、硫黄化合物（粉末硫黄、コロイド硫黄、沈降硫黄、不溶性硫黄、表面処理硫黄、ジペンタメチレンチウラムテトラスルフィド等）、オキシム化合物（ｐ−キノンオキシム、ｐ，ｐ’−ジベンゾイルキノンオキシム等）、多官能性モノマー類（エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、トリメチロールプロパントリ（メタ）アクリレート、ジアリルフタレート、テトラアリルオキシエタン、トリアリルシアヌレート、Ｎ，Ｎ’−ｍ−フェニレンビスマレイミド、Ｎ，Ｎ’−トルイレンビスマレイミド、無水マレイン酸、ジビニルベンゼン、ジ（メタ）アクリル酸亜鉛等）等を用いることが好ましい。なかでも、ｐ，ｐ’−ジベンゾイルキノンオキシム、Ｎ，Ｎ’−ｍ−フェニレンビスマレイミド、ジビニルベンゼンが好ましい。これらを一種単独で又は二種以上を組み合わせて用いることができる。なお、Ｎ，Ｎ’−ｍ−フェニレンビスマレイミドは、架橋剤としての作用を示すものであるため、架橋剤として単独で使用することもできる。
【００９３】
架橋剤として有機過酸化物を使用する場合における、架橋助剤の使用量は、原料組成物に含まれる（Ａ）成分と（Ｂ）成分の合計１００質量部に対して、１０質量部以下とすることが好ましく、０．２〜５質量部とすることが更に好ましい。架橋助剤の使用量が１０質量部超であると、架橋度が過度に高くなり、成形加工性が低下し、得られるシール材用熱可塑性エラストマー組成物の機械的物性が低下する傾向にある。
【００９４】
（（Ｅ）水添ジエン系重合体）
本実施形態のシール材用熱可塑性エラストマー組成物には、更に（Ｅ）水添ジエン系重合体（以下、「（Ｅ）成分」ともいう）を含有させることが好ましい。（Ｅ）成分としては、共役ジエンの重合体を水素添加したものであればよいが、これ以外にも、共役ジエンと芳香族ビニル化合物とのランダム共重合体や、下記（ｅ）〜（ｉ）に示す重合体ブロックから選択される二以上の重合体ブロックを含むブロック共重合体を水素添加したものが好ましい。
【００９５】
（ｅ）芳香族ビニル化合物単位の割合が８０質量％以上である芳香族ビニル化合物重合体ブロック
（ｆ）共役ジエン単位の割合が８０質量％以上である共役ジエン重合体ブロック
（ｇ）１，２−及び３，４−結合含量の合計が２５質量％未満である共役ジエン重合体ブロック
（ｈ）１，２−及び３，４−結合含量の合計が２５質量％以上、９０質量％以下である共役ジエン重合体ブロック
（ｉ）芳香族ビニル化合物と共役ジエンのランダム共重合体ブロック
【００９６】
上記（ｉ）に示すランダム共重合体ブロックには、芳香族ビニル化合物単位の含量が、一分子中で連続的に変化する、いわゆるテーパータイプのものが含まれる。また、上記「（ｅ）〜（ｉ）に示す重合体ブロックから選択される二以上の重合体ブロックを含むブロック共重合体」の例としては、（ｅ）−（ｆ）、（ｅ）−（ｇ）、（ｅ）−（ｈ）、（ｅ）−（ｉ）、（ｇ）−（ｈ）、（ｇ）−（ｉ）、［（ｅ）−（ｆ）］ｘ−Ｙ、［（ｅ）−（ｇ）］ｘ−Ｙ、［（ｅ）−（ｈ）］ｘ−Ｙ、［（ｅ）−（ｉ）］ｘ−Ｙ、［（ｇ）−（ｈ）］ｘ−Ｙ、［（ｇ）−（ｉ）］ｘ−Ｙ、（ｅ）−（ｆ）−（ｇ）、（ｅ）−（ｆ）−（ｉ）、（ｅ）−（ｆ）−（ｅ）、（ｅ）−（ｇ）−（ｅ）、（ｅ）−（ｈ）−（ｅ）、（ｅ）−（ｈ）−（ｇ）、（ｅ）−（ｉ）−（ｅ）、［（ｅ）−（ｆ）−（ｇ）］ｘ−Ｙ、［（ｅ）−（ｆ）−（ｉ）］ｘ−Ｙ、［（ｅ）−（ｆ）−（ｅ）］ｘ−Ｙ、［（ｅ）−（ｇ）−（ｅ）］ｘ−Ｙ、［（ｅ）−（ｈ）−（ｅ）］ｘ−Ｙ、［（ｅ）−（ｈ）−（ｇ）］ｘ−Ｙ、［（ｅ）−（ｉ）−（ｅ）］ｘ−Ｙ、（ｅ）−（ｆ）−（ｅ）−（ｆ）、（ｆ）−（ｅ）−（ｆ）−（ｅ）、（ｅ）−（ｇ）−（ｅ）−（ｇ）、（ｇ）−（ｅ）−（ｇ）−（ｅ）、［（ｅ）−（ｆ）−（ｅ）−（ｆ）］ｘ−Ｙ、（ｅ）−（ｆ）−（ｅ）−（ｆ）−（ｅ）、［（ｅ）−（ｆ）−（ｅ）−（ｆ）−（ｅ）］ｘ−Ｙ、［（ｆ）−（ｅ）］ｘ−Ｙ、［（ｇ）−（ｅ）］ｘ−Ｙ、［（ｈ）−（ｅ）］ｘ−Ｙ、［（ｉ）−（ｅ）］ｘ−Ｙ、（ｆ）−（ｅ）−（ｆ）−（ｇ）、（ｆ）−（ｅ）−（ｆ）−（ｉ）、（ｆ）−（ｅ）−（ｆ）−（ｅ）、（ｆ）−（ｅ）−（ｇ）−（ｅ）、（ｇ）−（ｅ）−（ｈ）−（ｅ）、（ｇ）−（ｅ）−（ｈ）−（ｇ）、（ｇ）−（ｅ）−（ｉ）−（ｅ）、［（ｇ）−（ｅ）−（ｆ）−（ｇ）］ｘ−Ｙ、［（ｈ）−（ｅ）−（ｆ）−（ｉ）］ｘ−Ｙ、［（ｈ）−（ｅ）−（ｆ）−（ｅ）］ｘ−Ｙ、［（ｈ）−（ｅ）−（ｇ）−（ｅ）］ｘ−Ｙ、［（ｈ）−（ｅ）−（ｈ）−（ｅ）］ｘ−Ｙ、［（ｈ）−（ｅ）−（ｈ）−（ｇ）］ｘ−Ｙ、［（ｈ）−（ｅ）−（ｉ）−（ｅ）］ｘ−Ｙ、（ｈ）−（ｅ）−（ｆ）−（ｅ）−（ｆ）、（ｈ）−（ｆ）−（ｅ）−（ｆ）−（ｅ）、（ｈ）−（ｅ）−（ｇ）−（ｅ）−（ｇ）、（ｈ）−（ｇ）−（ｅ）−（ｇ）−（ｅ）、［（ｈ）−（ｅ）−（ｆ）−（ｅ）−（ｆ）］ｘ−Ｙ、（ｈ）−（ｅ）−（ｆ）−（ｅ）−（ｅ）−（ｅ）、［（ｈ）−（ｅ）−（ｆ）−（ｅ）−（ｆ）−（ｅ）］ｘ−Ｙ等を挙げることができる（但し、ｘ≧２であり、Ｙはカップリング剤の残基である）。
【００９７】
なお、得られる水添ジエン系重合体の形状をペレット形状にする場合には、水添変性重合体の外側のブロック成分として、（ｅ）重合体ブロック及び／又は（ｇ）重合体ブロックを含むことが好ましい。
【００９８】
（Ｅ）成分を製造するのに用いられる芳香族ビニル化合物としては、スチレン、α−メチルスチレン、ｐ−メチルスチレン、ｔ−ブチルスチレン、ジビニルベンゼン、Ｎ，Ｎ−ジメチル−ｐ−アミノエチルスチレン、２，４−ジメチルスチレン、Ｎ，Ｎ−ジエチル−ｐ−アミノエチルスチレン、２，４−ジメチルスチレン、ビニルナフタレン、ビニルアントラセン等を挙げることができる。なかでも、スチレン、α−メチルスチレンが好ましい。
【００９９】
また、（Ｅ）成分を製造するのに用いられる共役ジエンとしては、１，３−ブタジエン、イソプレン、２，３−ジメチル−１，３−ブタジエン、１，３−ペンタジエン、２−メチル−１，３−ペンタジエン、１，３−ヘキサジエン、４，５−ジメチル−１，３−オクタジエン、クロロプレン等を挙げることができる。なかでも、１，３−ブタジエン、イソプレンが好ましい。
【０１００】
水添前重合体を構成する、共役ジエン単量体と芳香族ビニル単量体の組成割合（共役ジエン化合物／芳香族ビニル化合物（質量比））は、特に限定はないが、通常、共役ジエン／芳香族ビニル化合物＝５／９５〜１００／０、好ましくは共役ジエン／芳香族ビニル化合物＝５／９５〜９５／５、更に好ましくは共役ジエン／芳香族ビニル化合物＝３０／７０〜９２／８である。
【０１０１】
（Ｅ）成分は、水添前重合体に含まれる共役ジエンに由来する二重結合の８０％以上が飽和されたものであることが好ましく、９０％以上が飽和されたものであることが好ましい。飽和の割合が８０％未満であると、耐候性等が低下する場合がある。また、（Ｅ）成分の重量平均分子量は、５０００〜１００００００であることが好ましく、１００００〜５０００００であることが更に好ましい。
【０１０２】
上記カップリング剤としては、例えば、ハロゲン化合物、エポキシ化合物、カルボニル化合物、ポリビニル化合物等を挙げることができる。より具体的には、例えば、メチルジクロロシラン、メチルトリクロロシラン、ブチルトリクロロシラン、テトラクロロシラン、ジブロモエタン、エポキシ化大豆油、ジビニルベンゼン、テトラクロロ錫、ブチルトリクロロ錫、テトラクロロゲルマニウム、ビス（トリクロロシリル）エタン、アジピン酸ジエチル、アジピン酸ジメチル、ジメチルテレフタル酸、ジエチルテレフタル酸、ポリイソシアネート等を挙げることができる。
【０１０３】
（Ｅ）成分の製造方法において、ミクロ構造、即ち、１，２−又は３，４−結合の含量は、ルイス塩基を炭化水素溶媒とともに用いることにより制御することができる。かかるルイス塩基としては、例えば、エーテル及びアミン等を挙げることができ、より具体的には、ジエチルエーテル、テトラヒドロフラン、プロピルエーテル、ブチルエーテル、高級エーテル、テトラヒドロフルフリルメチルエーテル、テトラヒドロフルフリルエチルエーテル、１，４−ジオキサン、ビス（テトラヒドロフルフリル）ホルマール、２，２−ビス（２−テトラヒドロフルフリル）プロパン、エチレングリコールジブチルエーテル、ジエチレングリコールジメチルエーテル、プロピレングリコールジエチルエーテル、及びプロピレングリコールエチルプロピルエーテル等のポリアルキレングリコールのエーテル誘導体等；テトラメチルエチレンジアミン、ピリジン、トリブチルアミン等の第３級アミン等を挙げることができる。
【０１０４】
（Ｅ）成分の具体例としては、水添スチレン−ブタジエンブロック共重合体、水添スチレン−イソプレンブロック共重合体、水添スチレン−ブタジエン−イソプレンブロック共重合体、水添ブタジエンブロック共重合体等を挙げることができる。なかでも、水添スチレン−ブタジエンブロック共重合体、水添スチレン−ブタジエン−イソプレンブロック共重合体、水添ブタジエンブロック重合体が好ましい。（Ｅ）成分の市販品としては、クラレ社製のセプトン（商品名）、ハイブラー（商品名）、旭化成社製のタフテック（商品名）、ＪＳＲ社製のダイナロン（商品名）、クレイトンポリマーズ社製のクレイトン（商品名）等を挙げることができる。
【０１０５】
（Ｅ）成分の含有割合は、（Ａ）成分と（Ｂ）成分の合計量１００質量部に対して、１〜３０質量部であることが好ましく、５〜１５質量部であることが更に好ましい。１質量部未満であると、最終的に得られるシール材用熱可塑性エラストマー組成物の柔軟性が低下する傾向にある。一方、３０質量部超であると、最終的に得られるシール材用熱可塑性エラストマー組成物の耐熱性が低下する場合がある。
【０１０６】
（添加剤、充填剤）
本実施形態のシール材用熱可塑性エラストマー組成物には、本発明の効果を損なわない範囲で、各種の添加剤及び／又は充填剤を含有させることができる。添加剤としては、老化防止剤、酸化防止剤、紫外線吸収剤、帯電防止剤、耐候剤、非ハロゲン系難燃剤、充填剤、防菌・防かび剤、ブロッキング剤、シール性改良剤、熱安定剤、光安定剤、銅害防止剤等の安定剤、金属不活性剤、結晶核剤、粘着付与剤、発泡助剤、着色剤（染料、顔料等）等を挙げることができる。
【０１０７】
また、最終製品の装着性等の摺動特性を向上させるため、本発明の効果を損なわない範囲で滑剤成分を添加することができる。滑剤成分としては、金属石鹸、オレフィン樹脂ワックス、脂肪酸、脂肪酸アミド、脂肪アルコール、脂肪酸エステル等を挙げることができる。また、滑剤成分は、最終製品の通常使用温度下において固形状のもの、又は高粘度特性を示すものが好ましい。液状のものや低粘度特性のものでは、シール材用熱可塑性エラストマー組成物からの溶出に起因する肉痩せ等の不具合が生じ易く、長期間にわたってシール性を維持できなくなる場合がある。
【０１０８】
また、充填剤としては、フェライト等の金属粉末、ガラス繊維、金属繊維等の無機繊維、炭素繊維、アラミド繊維等の有機繊維、複合繊維、チタン酸カリウムウィスカー等の無機ウィスカー、ガラスビーズ、ガラスバルーン、ガラスフレーク、マイカ、炭酸カルシウム、タルク、湿式シリカ、乾式シリカ、アルミナ、アルミナシリカ、ケイ酸カルシウム、ハイドロタルサイト、カオリン、けい藻土、グラファイト、軽石、エボ粉、コットンフロック、コルク粉、硫酸バリウム、フッ素樹脂、ポリマービーズ、カーボンブラック、セルロースパウダー、ゴム粉、木粉等を挙げることができる。
【０１０９】
（その他の重合体成分）
本実施形態のシール材用熱可塑性エラストマー組成物には、（Ａ）成分、（Ｂ）成分、及び必要に応じて用いられる（Ｅ）成分以外にも、その他の重合体成分が含有されていてもよい。含有させることのできるその他の重合体成分の種類は、得られるシール材用熱可塑性エラストマー組成物の機械的強度、柔軟性等を阻害しないものであれば、特に限定されない。
【０１１０】
その他の重合体成分としては、アイオノマー樹脂、アミノアクリルアミド重合体、ポリエチレン及びその無水マレイン酸グラフト重合体、ポリイソブチレン、エチレン・ビニルアルコール共重合体、エチレン・酢酸ビニル共重合体、ポリエチレンオキサイド、エチレン・アクリル酸共重合体、ポリプロピレン及びその無水マレイン酸グラフト重合体、ポリイソブチレン及びその無水マレイン酸グラフト重合体、塩素化ポリプロピレン、４−メチルペンテン−１樹脂、ポリスチレン、ＡＢＳ樹脂、ＡＣＳ樹脂、ＡＳ樹脂、ＡＥＳ樹脂、ＡＳＡ樹脂、ＭＢＳ樹脂、アクリル樹脂、メタクリル樹脂、ポリアミド樹脂、ポリカーボネート、ビニルアルコール樹脂、ビニルアセタール樹脂、ポリエーテル樹脂、ポリエチレンテレフタレート、エチレン・α−オレフィン・非共役ジエン共重合体ゴム、ニトリルゴム及びその水素添加物、アクリルゴム、シリコーンゴム、ブチルゴム、天然ゴム、シンジオタクチック１，２−ポリブタジエン、単純ブレンド型オレフィン系熱可塑性エラストマー、インプラント型オレフィン系熱可塑性エラストマー、動的架橋型オレフィン系熱可塑性エラストマー、ポリウレタン系熱可塑性エラストマー、ポリエステル系熱可塑性エラストマー、ポリアミド系熱可塑性エラストマー、フッ素系熱可塑性エラストマーを挙げることができる。これらの重合体成分は、一種単独で又は二種以上を組み合わせて用いることができる。
【０１１１】
（シール材用熱可塑性エラストマー組成物）
本実施形態のシール材用熱可塑性エラストマー組成物は、可塑剤を実質的に含有しないものである。従って、可塑剤の揮発等に起因する肉痩せ等の不具合が生じ難く、長期間にわたって優れたシール性を発揮するものである。また、本実施形態のシール材用熱可塑性エラストマー組成物は、軟化剤を実質的に含有しないものである。従って、長期間にわたってシール特性を維持できるため、内封する物質の透過減量を少なくすることができる。ここで、本明細書にいう、可塑剤及び軟化剤を「実質的に含有しない」とは、可塑剤及び軟化剤の合計の含有割合が、シール材用熱可塑性エラストマー組成物の全体に対して、５．０質量％以下、好ましくは２．０質量％以下、更に好ましくは１．０質量％以下であることをいう。なお、最も好ましい可塑剤及び軟化剤の含有割合は、０．１質量％以下である（即ち、全く含まれていない）。
【０１１２】
なお、本実施形態のシール材用熱可塑性エラストマー組成物には、本発明の効果を損なわない範囲で、微量の可塑剤を含有させることもできる。含有させることのできる可塑剤としては、ジメチルフタレート、ジエチルフタレート、ジブチルフタレート、ジイソブチルフタレート、ジオクチルフタレート、ブチルオクチルフタレート、ジ−（２−エチルヘキシル）フタレート、ジイソオクチルフタレート、ジイソデシルフタレート等のフタル酸エステル類；ジメチルアジペート、ジイソブチルアジペート、ジ−（２−エチルヘキシル）アジペート、ジイソオクチルアジペート、ジイソデシルアジペート、オクチルデシルアジペート、ジ−（２−エチルヘキシル）アゼレート、ジイソオクチルアゼレート、ジイソブチルアゼレート、ジブチルセバケート、ジ−（２−エチルヘキシル）セバケート、ジイソオクチルセバケート等の脂肪酸エステル類；トリメリット酸イソデシルエステル、トリメリット酸オクチルエステル、トリメリット酸ｎ−オクチルエステル、トリメリット酸系イソノニルエステル等のトリメリット酸エステル類の他、ジ−（２−エチルヘキシル）フマレート、ジエチレングリコールモノオレート、グリセリルモノリシノレート、トリラウリルホスフェート、トリステアリルホスフェート、トリ−（２−エチルヘキシル）ホスフェート、トリクレジルホスフェート、エポキシ化大豆油、ポリエーテルエステル等を挙げることができる。一方、使用することが好ましくない可塑剤及び軟化剤としては、アロマティック油、ナフテン油、パラフィン油、ホワイトオイル、ペトロラタム、ギルソナイト等の石油系軟化剤；ひまし油、綿実油、菜種油、パーム油、椰子油、ロジン等の植物油系軟化剤を挙げることができる。
【０１１３】
本実施形態のシール材用熱可塑性エラストマー組成物のメルトフローレート（ＭＦＲ）は、温度２３０℃、荷重２１Ｎの条件において、０．１ｇ／１０分以上であることが好ましく、１．０ｇ／１０分以上であることが更に好ましく、２．０ｇ／１０分以上であることが特に好ましく、３．０ｇ／１０分以上であることが最も好ましい。ＭＦＲが０．１ｇ／１０分未満であると、各種成形方法による加工性等が不十分となる傾向にある。
【０１１４】
本実施形態のシール材用熱可塑性エラストマー組成物は、流動性にも優れたものである。従って、金型を使用して各種の成形体を製造した場合であっても、金型汚染が発生し難く、長期間にわたって金型を使用することができる。また、本実施形態のシール材用熱可塑性エラストマー組成物は、リサイクル可能なものであるため、材料を無駄なく使用することができる。
【０１１５】
（シール材用熱可塑性エラストマー組成物の製造方法）
本実施形態のシール材用熱可塑性エラストマー組成物は、（Ａ）成分、（Ｂ）成分、及び（Ｃ）成分を含有する原料組成物に（Ｄ）架橋剤を加え、動的に熱処理することによって製造することができる。ここで、「動的に熱処理する」とは、剪断力を加えること、及び加熱することの両方を行うことをいう。そして、このような動的な熱処理によって得られる本実施形態のシール材用熱可塑性エラストマー組成物は、具体的には、（Ｂ）成分を海相とし、この海相中に、（Ａ）成分の粒子が島相として分散している、いわゆる海島構造を構成している。
【０１１６】
原料組成物を調製するに際しては、（Ａ）成分及び（Ｂ）成分は、そのまま用いてもよいし、それぞれ同一又は異なる添加剤等を含む組成物として調製したものを用いてもよい。（Ａ）成分の形状は、ベール状、クラム状、ペレット状、粉体状（ベール状ゴム又はクラム状ゴムの粉砕品を含む）のいずれであってもよい。また、形状の異なる複数の（Ａ）成分を組み合わせて用いてもよい。
【０１１７】
「動的に熱処理する」ために用いる装置としては、溶融混練装置等を好適例として挙げることができる。この溶融混練装置による処理は、連続式及びバッチ式のいずれの方式でもよい。溶融混練装置の具体例としては、開放型のミキシングロール、非開放型のバンバリーミキサ、一軸押出機、二軸押出機、連続式混練機、加圧ニーダー等を挙げることができる。これらのうち、経済性、処理効率等の観点から、一軸押出機、二軸押出機、連続式混練機等の連続式の溶融混練装置を用いることが好ましい。また、型式が同一の又は異なる連続式の溶融混練装置を二台以上組み合わせて用いてもよい。
【０１１８】
二軸押出機のＬ／Ｄ比（スクリュー有効長さＬと外径Ｄとの比）は、３０以上であることが好ましく、３６〜６０であることが更に好ましい。また、二軸押出機としては、例えば、二本のスクリューが噛み合うもの、噛み合わないもの等の任意の二軸押出機を使用することができるが、二本のスクリューの回転方向が同一方向でスクリューが噛み合うものがより好ましい。このような二軸押出機としては、例えば、商品名「ＰＣＭ」（池貝社製）、商品名「ＫＴＸ」（神戸製鋼所社製）、商品名「ＴＥＸ」（日本製鋼所社製）、商品名「ＴＥＭ」（東芝機械社製）、商品名「ＺＳＫ」（ワーナー社製）等を挙げることができる。
【０１１９】
連続式混練機のＬ／Ｄ比（スクリュー有効長さＬと外径Ｄとの比）は、５以上であることが好ましく、１０以上であることが更に好ましい。このような連続式混練機としては、商品名「ミクストロンＫＴＸ・ＬＣＭ・ＮＣＭ」（神戸製鋼所社製）、商品名「ＣＩＭ・ＣＭＰ」（日本製鋼所社製）等を挙げることができる。
【０１２０】
動的に熱処理するに際しての処理温度は、１２０〜３５０℃とすることが好ましく、１５０〜２９０℃とすることが更に好ましい。処理時間は、２０秒間〜３２０分間とすることが好ましく、３０秒間〜２５分間とすることが更に好ましい。また、負荷する剪断力は、ずり速度で１０〜２００００／ｓｅｃとすることが好ましく、１００〜１００００／ｓｅｃとすることが更に好ましい。
【０１２１】
２．成形部材
次に、本発明の成形部材について説明する。本発明の成形部材の一実施形態は、これまで述べてきたシール材用熱可塑性エラストマー組成物を成形してなるものである。従って、本実施形態の成形部材は、リサイクル可能であるとともに、強度、柔軟性、耐溶剤性、耐ガス透過性、及びシール性に優れたものであり、シール材、チューブ材として好適である。
【０１２２】
本実施形態の成形部材は、上述のような特性を生かし、コンデンサ用、バッテリー用、トナーケース用、インクカートリッジを含むインクジェットプリンター用、ＦＰＤ（フラットパネルディスプレイ）用、家庭用電化製品若しくはＡＶ機器等の筐体用の各種成形部材（シール材、チューブ材）として好適である。また、本実施形態の成形部材を配設することによりシール部を構成すれば、優れたシール性等を有するシール部を備えた容器を提供することができる。
【０１２３】
なお、本実施形態の成形部材は、例えば射出成形、プレス成形、押出成形等の各種成形方法によって製造することができる。特に、射出成形することによって製造すれば、より耐ガス透過性に優れた成形部材とすることができるために好ましい。これは、本実施形態のシール材用熱可塑性エラストマー組成物を射出成形すると、含有する（Ｃ）成分が配向するためであると推測される。
【０１２４】
３．コンデンサ
次に、本発明のコンデンサについて説明する。図１は、本発明のコンデンサの一実施形態を模式的に示す断面図である。図１に示すコンデンサ５は、コンデンサ素子４と、外装ケース３と、シール材１とを備えたものである。コンデンサ素子４には、外部に電気を取り出すためのリード線２が配設されている。また、外装ケース３は、一以上の開口部６を有し、その内部にコンデンサ素子４を収容し得るものである。そして、シール材１は、コンデンサ素子４をその内部に収容した外装ケース３の開口部６を封止するように配設されている。
【０１２５】
本実施形態のコンデンサ５のシール材１は、前述のシール材用熱可塑性エラストマー組成物からなるシール材である。このため、このシール材１は、リサイクル可能であるとともに、強度、柔軟性、耐溶剤性、耐ガス透過性、及びシール性に優れたものである。従って、このシール材１を備えた本実施形態のコンデンサ５は、気密性に優れたものである。また、シール材１のシール性は極めて優れているため、外装ケース３内に封入される電解液等が劣化・漏洩等し難い。従って、本実施形態のコンデンサ５は、長期間使用可能であるといった特性を有するものである。更に、シール材１は、その形状を薄くした場合であっても、十分なシール性が発揮される。従って、このシール材１を用いた本実施形態のコンデンサ５は、その全体構造を小型化することができる。
【０１２６】
本実施形態のコンデンサ５は、例えば、以下に示す方法により製造することができる。先ず、リード線２を接続した陽極箔と陰極箔を、セパレータを介して捲回することにより、コンデンサ素子４を作製する。このコンデンサ素子４を、電解液を含浸させた後にアルミニウム等の金属材料からなる外装ケース３内に収納する。次いで、外装ケース３の開口部にシール材１を配置し、開口部６を外側から絞る等の形状加工を行うことにより、コンデンサ５を製造することができる。
【実施例】
【０１２７】
以下、本発明を実施例に基づいて具体的に説明するが、本発明はこれらの実施例に限定されるものではない。なお、実施例、比較例中の「部」及び「％」は、特に断らない限り質量基準である。また、各種物性値の測定方法、及び諸特性の評価方法を以下に示す。
【０１２８】
［引張試験］：ＪＩＳ  Ｋ６２５１に準拠して、引張強度ＴＢ（ＭＰａ）、及び引張伸びＥＢ（％）を測定した。
【０１２９】
［硬度］：ＪＩＳ  Ｋ６２５３に準拠して硬度（ＨＳ（デュロＡ））を測定した。
【０１３０】
［溶剤透過試験］：カップ法による測定値から、透過量を算出した。具体的には、内径３５ｍｍ、深さ２０ｍｍのカップにγ−ブチロラクトンを入れ、シート状に成形した試料でカップを封ずる。このカップを８０℃のオーブン内に静置し、２４時間毎にカップの質量を測定する。オーブンに入れる前のカップの質量を「初期質量」とし、下記式（４）より透過度（（ｍｇ・ｍｍ）／（ｍ２・ｈ））を算出した。
透過度＝｛［初期質量（ｍｇ）−ｔ日数後の質量（ｍｇ）］×試料厚み（ｍｍ）｝／｛カップ口面積（ｍ２）×試験時間（ｈ）｝    ・・・（４）
【０１３１】
［リサイクル特性］：加工温度付近の温度（１６０〜２５０℃）において塑性変形特性を有するか否かを観察し、塑性変形特性が認められる場合を「○（リサイクル特性良好）」、塑性変形特性が認められない場合を「×（リサイクル特性不良）」と評価した。
【０１３２】
（実施例１）
１５０℃に加熱した加圧型ニーダー（容量１０リットル、モリヤマ社製）にブチルゴム（商品名「Ｂｕｔｙｌ２６８」、ＪＳＲ社製）７５部、及び板状フィラー（ケイ酸マグネシウム（タルク）、商品名「ミストロンベーパ」、シエラ  タルク社製）２０部数を添加、及び混練した。その後、ポリプロピレン（商品名「ＰＭ９００Ａ」、サンアロマー社製）２５部を更に投入した。ポリプロピレンが溶融して各成分が均一に分散するまで、４０ｒｐｍ（ずり速度２００／ｓｅｃ）で１５分間混練することにより、溶融状態の混練物を得た。得られた溶融状態の混練物を、フィーダールーダー（モリヤマ社製）を用いてペレット化した混練物を得た。ペレット化した混練物１００部、及び粉状に粉砕した架橋剤（商品名「タッキロール２０１」、田岡化学社製）２部をヘンシェルミキサーに投入し、３０秒間混合した。その後、二軸押出機（同方向完全噛合い型スクリュー、Ｌ／Ｄ＝３３．５、池貝社製）を使用し、２００℃、滞留時間１分３０秒、３００ｒｐｍ（ずり速度４００／ｓｅｃ）、で動的熱処理を行いながら押し出して、ペレット状の熱可塑性エラストマー組成物（実施例１）を得た。
【０１３３】
得られた熱可塑性エラストマー組成物を、射出成形機（型番「Ｎ−１００」、日本製鋼所社製）を使用して射出成形することによって、１２０ｍｍ×１２０ｍｍ×２ｍｍのシート状の、物性評価用の試験片を作製した。作製した試験片の引張強度ＴＢは５ＭＰａ、引張伸びＥＢは４１０％、硬度ＨＳは７６ポイント、溶剤透過試験により測定した透過量は２３０（ｍｇ・ｍｍ）／（ｍ２・ｈ）、及びリサイクル特性の評価結果は「○」であった。
【０１３４】
（実施例２〜４、比較例１）
表１に示す配合処方とすること以外は、前述の実施例１の場合と同様にして、ペレット状の熱可塑性エラストマー組成物（実施例２〜４、比較例１）を得た。なお、使用した各種成分・添加剤の商品名及び製造元を表２に示す。得られた熱可塑性エラストマー組成物を、前述の実施例１の場合と同様にして射出成形することにより、物性評価用の試験片を作製した。作製した試験片の各種物性値の測定結果、及び特性の評価結果を表１に示す。
【０１３５】
（比較例２）
１００℃に加熱したバンバリーミキサ（容量１．７リットル、神戸製鋼所社製）に、表１に示す配合処方に従って架橋剤以外の各種成分・添加剤を投入し、各成分が均一に分散するまで、６０ｒｐｍで約１０分間混練することにより、配合ゴム組成物を得た。得られた配合ゴム組成物３０８．５部に対して、架橋剤（商品名「タッキロール２０１」、田岡化学社製）１２部を、６インチロール（関西ロール社製）を用いて添加することにより、架橋剤入り配合ゴム組成物（比較例２）を得た。なお、使用した各種成分・添加剤の商品名及び製造元を表２に示す。
【０１３６】
得られた架橋剤入り配合ゴム組成物を、プレス機（関西ロール社製）と金型モールドを用いて、２００℃×４５分間プレス成形することによって、１２０ｍｍ×１２０ｍｍ×２ｍｍのシート状の、物性評価用の試験片を作製した。作製した試験片の各種物性値の測定結果、及び特性の評価結果を表１に示す。
【０１３７】
（比較例３）
表１に示す配合処方とすること以外は、前述の比較例２の場合と同様にして架橋剤、架橋助剤以外の各種成分・添加剤を添加、混練し、配合ゴム組成物を得た。得られた配合ゴム組成物１８６．２部に対して、架橋剤（２）（商品名「パークミルＤ−４０」、日本油脂社製）８．２部と、架橋助剤（商品名「バルノックＤＧＭ」、大内新興化学工業社製）２．５部を、６インチロール（関西ロール社製）を用いて添加することにより、架橋剤入り配合ゴム組成物（比較例３）を得た。なお、使用した各種成分・添加剤の商品名及び製造元を表２に示す。得られた架橋剤入り配合ゴム組成物を、前述の比較例２の場合と同様にして１７０℃×２０分間プレス成形することによって、物性評価用の試験片を作製した。作製した試験片の各種物性値の測定結果、及び特性の評価結果を表１に示す。
【０１３８】
【表１】
2008024882.tif 000004
【０１３９】
【表２】
2008024882.tif 000005
【０１４０】
表１に示すように、実施例１〜４の熱可塑性エラストマー組成物を用いれば、比較例１〜３の熱可塑性エラストマー組成物及びゴム組成物を用いた場合に比して、溶剤透過性が低いとともに、引張強度及び引張伸び（柔軟性）に優れたリサイクル可能なシール材を製造できることが明らかである。
【産業上の利用可能性】
【０１４１】
本発明のシール材用熱可塑性エラストマー組成物は、リサイクル可能であるとともに、強度、柔軟性、耐溶剤性、耐ガス透過性、及びシール性に優れたシール材やチューブ材等の成形部材を製造することができるものである。従って、本発明のシール材用熱可塑性エラストマー組成物からなるシール材を用いれば、小型であるとともに気密性に優れ、長期間使用可能なコンデンサを提供することができる。
【図面の簡単な説明】
【０１４２】
【図１】本発明のコンデンサの一実施形態を模式的に示す断面図である。
【符号の説明】
【０１４３】
１  シール材
２  リード線
３  外装ケース
４  コンデンサ素子
５  コンデンサ
６  開口部
【図１】
2008024882.tif 000006